FR 2742761 A1 19970627 FR 9515166 A 19951220 La présente invention est relative à des films d'élastomère multicouche (matériau multicouche) comprenant au moins une couche continue chargée en substance chimique active (comme des anti-corrosifs, des lubrifiants ou encore des biocides à usage médical), insérée entre des couches barrières d'élastomère inertes; elle couvre également les procédés de préparation ainsi que les diverses applications de ces films. Les différents matériaux élastomères, habituellement utilisés dans le domaine médical ou paramédical peuvent être modifiés, de manière à être associés à des substances chimiques actives ayant un effet de protection, lors de l'utilisation de ces matériaux (gants, doigtiers, préservatifs...), comme illustré dans le Brevet Européen 306 389 ou la Demande Internationale W0 95/17453, au nom de la Demanderesse, qui décrivent des films d'élastomère incluant une dispersion d'au moins une substance chimique active, laquelle dispersion étant soit sous forme liquide (Demande Internationale WO 95/17453), soit contenue dans des microcapsules, dont les parois se rompent sous l'action de forces de frottement ou de cisaillement (Brevet européen 306 389). Toutefois, la réalisation de films d'élastomère selon les méthodes décrites dans les demandes et brevets précités présente un certain nombre d'inconvénients, qui concernent soit le produit lui-même, c'est à dire le film, soit le procédé d'obtention du film. * inconvénients liés au produit: - l'inconvénient majeur des films selon l'une quelconque des deux méthodes précitées est l'inhomogénéité de la répartition des substances chimiques actives, au sein du matériau polymérique, due à ce que la substance chimique est dispersée dans le matériau polymérique, sous forme de gouttelettes ou de microcapsules. Cette non-uniformité de la répartition des substances chimiques actives se traduit par des lacunes en substance chimique active, qui constituent un risque dans le cadre de la protection recherchée, même si ce risque est statistiquement très faible; - les microcapsules contenues dans les films d'élastomère selon le Brevet Européen 306 389 peuvent présenter des difficultés à se rompre, pour libérer leurs substances actives, lors de la perforation desdits films; - les films d'élastomère contenant des inclusions liquides selon la Demande Internationale W095/17453 mettent en oeuvre des stabilisants macromoléculaires de type copolymère greffé ou séquencé (copolymère bloc) qui sont d'un coût relativement élevé. * inconvénients liés au procédé: - dans le cas de la Demande internationale WO 95/17453, la préparation de films à partir d'une dispersion de substance chimique active, est conditionnée par la stabilité du bain contenant la dispersion, elle-même fonction de la teneur en substance active (virucide, par exemple), ce qui constitue un facteur limitant; - de même, dans le Brevet 306 389, l'obtention de microcapsules, de taille controlée nécessite la mise en oeuvre d'un processus complexe, particulièrement au niveau du contrôle de l'épaisseur et de la porosité de la paroi; - la réalisation de films selon l'une quelconque des deux méthodes s'accompagne dans tous les cas d'émission de vapeurs organiques; en effet, les élastomères sont toujours utilisés sous forme de solution plus ou moins concentrée dans des solvants organiques. En conséquence, poursuivant ses recherches, la Demanderesse s'est donné pour but la mise au point d'un nouveau type de matériau élastomère répondant mieux aux besoins de la pratique que l'ensemble des élastomères de l'Art antérieur, notamment en ce qu'il inclut au moins une substance chimique active, dans les proportions désirées, sous la forme d'une couche continue et non d'une dispersion ou d'une émulsion, ce qui permet d'éviter les problèmes liés à l'étape de dispersion et/ou d'émulsification (stablilité du bain d'émulsion, coût des polymères stabilisants, présence de lacunes). De plus, le procédé de préparation du matériau selon la présente invention peut être effectué entièrement ou de façon partielle en milieu aqueux. La présente invention a pour objet un film polymérique multicouche (matériau multicouche), caractérisé en ce qu'il comprend au moins une couche A constituée d'un gel réversible ou non-réversible, en fonction de la température, et chargé en au moins une substance chimique active x et au moins une couche barrière E, comprenant un élastomère de synthèse e, la solidarisation desdites couches entre elles étant assurée par un agent de collage polymérique y comportant à la fois au moins une séquence poly A compatible avec la couche A et au moins une séquence poly E compatible avec la couche E, incorporé dans au moins l'une desdites couches A ou E et/ou par une couche de collage Z indépendante, comprenant un polymère z. Les gels non-réversibles, en fonction de la température, sont formés par voie chimique, c'est-à- dire par réticulation par liaison covalente, qui se produit par ajout d'un réticulant ri (réticulant irréversible) et/ou par activation thermique ou photochimique, comme par exemple sous l'effet d'un rayonnement ultra-violet, alors que les gels réversibles en fonction de la température sont formés, soit par voie physique, c'est-à-dire par interaction de type hydrogène, Van der Waals ou dipôle- dipôle, soit par formation de complexes ou de domaines cristallisés. De tels gels réversibles peuvent également faire intervenir, dans certains cas, un agent de réticulation rr (réticulant réversible). Dans le cas des gels réversibles, une transition intervient à une température critique (Ttrans) à laquelle les interactions physiques disparaissent; à cette température correspond la transformation gel-liquide. Selon un mode de réalisation avantageux de ladite couche A, lorsqu'elle est constituée d'un gel réversible, ce dernier comprend essentiellement un polymère structurant c. au moins une substance chimique active x et un solvant sa; il peut contenir, en outre, un agent de collage y, et un agent réticulant réversible rr. L'ensemble forme une couche A souple et élastique. Dans certains cas, le polymère structurant c joue également le rôle de solvant sa. Selon une disposition avantageuse de ce mode de réalisation, ledit gel réversible présente une température de transition gel-liquide (Ttrans) comprise entre 0 C et 120 C, de préférence comprise entre 20 C et 70 C. Selon une autre disposition avantageuse de ce mode de réalisation, le polymère structurant c de la couche A est un polymère non miscible avec l'élastomère e, de préférence de type hydrophile et compatible avec la substance chimique active, seule ou en solution dans un solvant Sa. Selon une modalité avantageuse de cette disposition, le polymère structurant c est sélectionné dans le groupe constitué par (i) les polymères non organisés à l'état solide comme par exemple les polymères de synthèse de type acrylique ou vinylique, tels que l'acide polyacrylique et l'alcool polyvinylique, ou d'origine naturelle comme la gélatine, les gommes, les pectines et les alginates, ainsi que certains dérivés cellulosiques comme la méthylcellulose, l'hydroxyéthylcellulose, l'hydroxypropylcellulose et la carboxyméthylcellulose ou certains dérivés de l'amidon et (ii) les polymères cristallisables ou partiellement cristallisables, comme par exemple les polyéthers. Selon une autre disposition avantageuse de ce mode de réalisation, le réticulant rr est sélectionné dans le groupe constitué par (i) certains dérivés du bore, comme l'acide borique ou le borax, (ii) de l'aluminium, comme l'alumine hydratée ou certains hydroxydes d'aluminium, et (iii) certains métaux bivalents comme le zinc ou le calcium; il est utilisé comme réticulant du polymère structurant c, comportant, de préférence des fonctions hydroxyles, tel que l'alcool polyvinylique et agit par formation de liaisons physiques entre les chaînes du polymère structurant c. Selon un autre mode de réalisation avantageux de ladite couche A, lorsqu'elle est constituée d'un gel non-réversible, ce dernier comprend essentiellement un polymère structurant c, un réticulant ri, au moins une substance chimique active x et un solvant Sa; il peut contenir, en outre, un agent de collage y. L'ensemble forme alors une couche A souple et élastique. Dans certains cas, le polymère structurant c joue également le rôle de solvant sa. Selon une disposition avantageuse de ce mode de réalisation, le polymère structurant c est un polymère non miscible avec l'élastomère e, de préférence de type hydrophile et compatible avec les substances chimiques actives x, seules ou en solution dans un solvant sa. Selon une modalité avantageuse de cette disposition, ledit polymère structurant c est sélectionné dans le groupe constitué par (i) les polymères d'origine naturelle comme la gélatine, les gommes, les pectines et alginates, ou certains dérivés cellulosiques comme la méthylcellulose, l'hydroxyéthylcellulose, 'hydroxypropyl- cellulose et la carboxyméthylcellulose ou certains dérivés de l'amidon et (ii) les polymères de synthèse comme le polyéthyleneimine, l'acide polyacrylique, l'alcool polyvinylique et ses dérivés, les poly(vinyléthers) comme le poly(vinylméthyléther). Selon une autre disposition avantageuse de ce mode de réalisation, le réticulant ri est sélectionné, pour les polymères c comportant des fonctions hydroxyles, parmi les aldéhydes ou dialdéhydes à faible ou à haut poids moléculaire comme par exemple le glyoxal ou d'autres composés tels les dérivés urée formol ou mélamine formol, et pour les polymères comportant des fonctions hydroxyles, carboxyliques ou amines, parmi des prépolymères comportant des fonctions isocyanates et d'une façon générale parmi tout autre composé susceptible de réagir chimiquement avec le polymère structurant c. Conformément à l'invention, la couche A comprend en outre, quel que soit le gel (réversible ou non-réversible): - au moins une substance chimique active x, sélectionnée parmi les composés capables de provoquer une dénaturation quasi-instantanée des protéines par simple contact, soit par réaction chimique ou par effet physicochimique comme par modification de la tension de surface. Cette famille de composés comprend entre autres les biocides; ladite substance chimique active x doit être adaptée au polymère structurant c et aux autres constituants de la couche A, ceci afin d'éviter toute possibilité de réaction chimique entre-eux. Selon une disposition avantageuse, ladite substance chimique active est un ammonium quaternaire, de préférence du diméthyldidécylammonium (Bardac ), des biguanides, le phtalaldéhyde, des dérivés phénoliques, le formol, des tensio-actifs non ioniques comportant au moins une séquence polyoxyéthylène, l'hexamidine, des composés iodés, par exemple le complexe iodé de la polyvinylpyrolidone, des tensio-actifs non ioniques à activité virucide, les bichromates et hypochlorites de sodium et de potassium, utilisés seuls ou en mélange. - un solvant fia, sélectionné dans le groupe constitué par (i) les composés peu volatils comme les polyols, de préférence parmi l'éthylène glycol, la glycérine et plus généralement les polyéthylène glycols liquides à température ambiante et de masse moléculaire comprise entre 62 (éthylène glycol) et 750 Daltons (PEG750), (ii) l'eau et (iii) des solvants volatils tels que les alcools à faible poids moléculaire, les composés éthérés non cycliques ou cycliques comme le tétrahydrofurane, utilisés seuls ou en mélange. La couche A comprend, en outre, éventuellement: - un agent de collaze y, choisi parmi les copolymères di-blocs, de type polyA-bloc-polyE, les copolymères tri-blocs de type polyE-blocpolyA-bloc- polyE (EAE), de type polyA-bloc-polyE-bloc-polyA (AEA), de type polyAbloc- polyE-bloc-polyF (AEF), de type polyA-bloc-polyF-bloc-polyE (AFE), et les copolymères greffés de type polyA-greffé-polyE, polyE-greffé-polyA ou de type polyA-greffé-polyE et polyF, la séquence poly F pouvant être compatible avec la couche A ou avec la couche E. Les séquences poly A sont choisies dans le groupe qui comprend le polyoxyéthylène, la polyvinylpyrridine, les polyacides acryliques, le polyalcoolvinylique et la polyvinylpyrridine quatemrnisée et les séquences poly E sont choisies dans le groupe qui comprend les polydiènes, les polyoléfines tels que le polybutadiène, le polyisoprène, le polybutadiène hydrogéné, le polyisoprène hydrogéné, le polystyrène, le poly-4-tertiobutylstyrène, le polyoxypropylène et le polydiméthylsiloxane. Parmi les structures greffées comportant des séquences poly A, poly E et poly F, on peut notamment citer: - en tant que séquences poly F, des chaînes acryliques par exemple, - en tant que séquences poly E, des chaînes alkyles par exemple et - en tant que séquences poly A, des chaînes polyoxyéthylène par exemple. Ces structures correspondent à certains polymères greffés commercialisés par la société Goldschmidt sous le nom commercial "BRINOIL LE"". 7 2742761 Selon un autre mode de réalisation dudit matériau multicouche, ladite couche A de gel comprend: * lorsque le gel est réticulé de manière réversible: - entre 25 et 98 % de solvant sa par rapport au gel - entre 1 et 74 % de polymère structurant c par rapport au gel - entre 1 et 74 % de ladite substance chimique active x par rapport au gel et - entre 0 et 0,1 % de réticulant rr (teneur massique réticulant/ensemble des constituants) * lorsque le gel est réticulé de manière non réversible: - entre 25 et 98 % de solvant sa par rapport au gel - entre 1 et 74 % de polymère structurant c par rapport au gel - entre 1 et 74 % de ladite substance chimique active x par rapport au gel et - entre 0,0001 et 0,1 % de réticulant ri (teneur massique réticulant/ensemble des constituants) Un agent de collage y peut être ajouté dans des proportions massiques de 0,01 à 25 % par rapport au gel; les proportions de solvant sa sont adaptées en conséquence. Egalement conformément à l'invention, ledit matériau multicouche comprend en tant que couche E, un élastomère de synthèse e, sélectionné, et ce de manière non limitative, parmi le polybutadiène, le polyisoprène, les copolymères SBR (Styrene Butadiene Rubber), SBS (Styrène Butadiène Styrène), SIS (Styrène Isoprène Styrène) ou SEBS (Styrène Ethylène Butylène Styrène) et éventuellement, un agent de collage y, tel que défini ci-dessus. L'élastomère e peut être utilisé, soit sous forme d'une solution dans un solvant organique se, soit sous forme d'une dispersion aqueuse (latex). Egalement conformément à l'invention, ledit matériau multicouche comprend en tant que couche de collage Z. un polymère z, sélectionné dans le groupe constitué par (i) les copolymères di-bloc, tri-bloc ou greffés décrits dans les dispositions qui précèdent (copolymère utilisé en tant qu'agent de collage y), (ii) les polymères de type acrylique ou vinylique, comme par exemple l'acétate de vinyle ou le laurate de vinyle et (iii) les polymères dièniques comportant des fonctions nitriles, comme le NBR (Nitryle Butadiène Styrène), les polyuréthanes et certains polyesters ou polyamides. Le polymère z peut être utilisé, soit sous forme d'une solution dans un solvant organique _sz, soit sous forme d'une dispersion aqueuse (latex). De tels films polymériques ou matériaux multicouches, formés d'au moins une couche continue A de gel, contenant éventuellement un agent de collage y, et d'au moins une couche barrière E d'élastomère, contenant éventuellement un agent de collage y, solidarisées à l'aide dudit agent de collage y et/ou à l'aide d'une couche de collage Z indépendante, présentent, de manière inattendue, une structure souple et élastique, particulièrement bien adaptée à la préparation de gants, doigtiers ou préservatifs. Ces derniers assurent au porteur dudit matériau, notamment lors d'examens médicaux, d'intervention chirurgicales ou dans l'art dentaire, une protection efficace à l'encontre d'agents infectieux transmissibles par le sang, et ce notamment en cas de rupture ou même simplement de fissures de la membrane d'élastomère, qui pourraient entraîner une contamination du porteur dudit matériau, dont l'utilisation n'est donc pas sans risque en l'absence du matériau multicouche selon l'invention. La présente invention a également pour objet un procédé de préparation dudit matériau multicouche, caractérisé en ce qu'il comprend: 1) la préparation d'une première couche barrière d'élastomère E. chargée ou non en agent de collage y, par dissolution d'un polymère e, tel que défini ci-dessus dans un solvant se, sélectionné dans le groupe constitué par (i) les hydrocarbures aromatiques, aliphatiques et alicycliques, par exemple des hydrocarbures paraffiniques, le cyclohexane, le benzène, le toluène, le xylène, la tétraline, la décaline, (ii) des coupes pétrolières (composées majoritairement d'hydrocarbures aliphatiques cycliques et caractérisées par leur température d'ébullition), (iii) d'autres solvants plus polaires tels que des alcools à faible poids moléculaire, (iv) des composés éthérés non cycliques ou cycliques comme le tétrahydrofurane, (v) de l'eau, utilisés seuls ou en mélanges, étalement de ladite solution sur un support approprié et évaporation du solvant se; la filmification peut s'accompagner d'une étape de réticulation comme par exemple une vulcanisation. Le solvant est de l'eau dans le cas o le polymère e est utilisé sous la forme d'une dispersion (latex). 2) la préparation d'une succession de couches A et E selon un ordre désiré et séparées ou non par des couches de collage Z. selon les étapes suivantes: POUR LA REALISATION D'UNE COUCHE DE TYPE A: I. lorsque le gel est réticulé de manière réversible, la couche A est préparée selon deux façons différentes, selon que l'on met en oeuvre ou non un réticulant rr: (i) dans le cas o le gel se forme spontanément par liaisons de type physique, on prépare d'abord une solution, par mélange d'au moins une substance chimique active x, éventuellement dans un solvant sa, avec un polymère structurant c, à une température supérieure à la température de transition Ttrans, correspondant à la transition gel-liquide, laquelle température Ttrans est comprise entre 20 C et 120 C (filmification du mélange), suivie par un refroidissement jusqu'à une température inférieure à Ttrans; la filmification peut s'accompagner d'émission de solvant sa; (ii) dans le cas o l'addition d'un réticulant rr est nécessaire pour la formation du gel réversible, ladite couche A est préparée de deux façons différentes, selon le moment d'introduction du réticulant rr: * le réticulant rr est incorporé directement dans la solution comprenant le polymère structurant c, la substance chimique active x, le solvant sa et éventuellement l'agent de collage y, et la réticulation s'effectue après filmification et peut être initiée par voie photochimique et/ou thermique ou encore par contact avec un accélérateur de réticulation; * le réticulant est introduit simultanément au mélange comprenant le polymère structurant c, la substance chimique active x, le solvant sa et éventuellement l'agent de collage y, par exemple par pulvérisation, et la réticulation a lieu rapidement et induit la formation du film; II. lorsque le gel est réticulé de manière non réversible, la couche A est préparée de deux façons différentes, selon le moment d'introduction du réticulant ri: * le réticulant ri est incorporé directement dans la solution comprenant le polymère structurant c, la substance chimique active x, éventuellement l'agent de collage y et le solvant sa et la réticulation s'effectue après filmification et peut être initiée par voie photochimique et/ou thermique ou encore par contact avec un accélérateur de réticulation; * le réticulant ri est introduit simultanément au mélange comprenant polymère structurant c, la substance chimique active x, éventuellement l'agent de collage y et le solvant sa, par exemple par pulvérisation, et la réticulation a lieu rapidement et induit la formation du film. Conformement à l'invention, la superposition de différents films A réalisés avec diverses substances chimiques actives x permet de cumuler les effets desdites substances chimiques sans les associer. POUR LA REALISATION D'UNE COUCHE DE TYPE E: * la couche barrière d'élastomère E chargée ou non en agent de collage y s'obtient par dissolution d'un polymère e, tel que défini ci-dessus dans un solvant e, étalement de ladite solution sur la dernière couche étalée et évaporation du solvant Se, conformément au protocole précisé en 1). Cette étape peut être suivie par une étape de réticulation comme par exemple une vulcanisation. POUR LA REALISATION D'UNE COUCHE DE TYPE Z: * la filmification s'obtient par évaporation du solvant E, à partir d'un mélange comprenant un polymère z tel que défini ci-dessus, en solution dans un solvant Sz, sélectionné parmi une large gamme de composés comme, de manière non limitative, les hydrocarbures aromatiques, aliphatiques et alicycliques, les composés plus polaires comme les éthers tels le tetrahydrofurane, les alcools, ainsi que l'eau ou un mélange de polarité intermédiaire, éventuellement suivie d'une réticulation initiée de manière photochimique comme par exemple sous l'action de rayonnement ultra- violet, accélérée de façon thermique ou encore chimique comme par exemple par oxydation ou à l'aide d'agent de réticulation. Il Le solvant est de l'eau dans le cas o le polymère z est utilisé sous la forme d'une dispersion (latex). 3) La réalisation d'une ultime couche barrière d'élastomère E, selon le protocole 1), chargée ou non en agent de collage y par évaporation du solvant se ou de l'eau, éventuellement suivie par une étape de réticulation comme par exemple une vulcanisation. En variante, les différentes couches sont préparées séparément selon le procédé ci-dessus, maintenues sous forme liquide et assemblées à chaud par coextrusion. La présente invention a également pour objet les différentes applications du film d'élastomère selon l'invention en tant que revêtement de supports notamment en élastomère ou en plastique ou de surmoulage d'un joint frottant. Outre les dispositions qui précèdent, l'invention comprend encore d'autres dispositions, qui ressortiront de la description qui va suivre, qui se réfèere à des exemples de mise en oeuvre du procédé objet de la présente invention, ainsi qu'aux dessins annexés, dans lesquels: - les figures 1 à 4 illustrent différents mode de réalisation du matériau multicouche selon l'invention, dans lesquelles les abréviations c, e, x, n. E, sa, se, Sz,, z ont les significations suivantes: c: polymère structurant c_; e élastomère e; x: substance chimique active x; ri réticulant réfersible; rr: réticulant irréversible; y: agent de collage y; z: polymère z assurant l'adhésion entre deux couches de structures différentes et dans lesquelles les parenthèses signifient que le produit est optionnellement présent. - la figure 5 illustre les combinaisons du mélange polymère c, substance active x et solvant Sa permettant la réalisation d'une couche souple et élastique (diagramme ternaire: délimitation du domaine d'existence du gel): obtention d'un gel réversible sans réticulant rr; dans cette figure, le domaine grisé correspond au domaine de composition revendiqué et - la figure 6 illustre, à titre d'exemple, les combinaisons éthylène glycol, Bardac (diméthyldidécylammonium) et gélatine permettant la réalisation d'une couche souple et élastique à température ambiante (diagramme ternaire): délimitation du domaine d'existence du gel: la zone hachurée correspond au domaine revendiqué. Il doit être bien entendu, toutefois, que ces exemples sont donnés uniquement à titre d'illustration de l'objet de l'invention, dont ils ne constituent en aucune manière une limitation. Conformément à l'invention un tel film polymérique multicouche, constitué d'une superposition de couches peut avantageusement présenter, et ce, de manière non limitative, l'une des structures suivantes: - film polymérique à trois couches comprenant une couche A en sandwich entre deux couches E (figure 1); - film polymérique à cinq couches comprenant successivement une couche E, une couche Z, une couche A, une couche Z et une couche E (figure 2); - film polymérique à cinq couches comprenant successivement une couche E, une couche AI, une couche A2, une couche A3 et une couche E (figure 3); - film polymérique à 9 couches comprenant successivement une couche E. une couche Z, une couche Ai, une couche Z. une couche A2, une couche Z. une couche A3, une couche Z et une couche E (figure 3); - film polymérique à 7 couches comprenant successivement une couche E, une couche Ai, une couche E, une couche A2, une couche E, une couche A3 et une couche E (figure 4); - film polymérique à 13 couches comprenant successivement une couche E, une couche Z, une couche Ai, une couche Z, une couche E, une couche Z, une couche A2, une couche Z, une couche E, une couche Z, une couche A3, une couche Z et une couche E (figure 4). Dans l'ensemble de ces structures, aussi bien les couches A que les couches E peuvent, optionnellement contenir un agent de collage y, alors que les couches A peuvent, en outre, optionnellement comprendre un réticulant rr ou ri (représentés respectivement par (y), (ri) et (r) sur les figures). Les couches Ai, A2 et A3 peuvent comporter des concentrations différentes des mêmes substances chimiques actives x ou bien comporter chacune des substances chimiques actives x de nature différente. EXEMPLE 1: Préparation d'une couche A réticulée de manière réversible. On dissout, sous agitation et à 60 C de la gélatine issue par traitement acide du collagène et d'indice de Bloom de 175, dans un mélange de chlorure de didécyldiméthylammonium commercialisé par la société LONZA sous le nom de Bardac 2270E (soit Bardac ) et d'éthylène glycol comprenant 10 % en masse de Bardac par rapport au gel. La solution limpide formée contient 15 % en masse en gélatine. La température du milieu (60 C) correspond à une température supérieure à la température de transition gel-liquide, qui est déterminée par variation brusque de la viscosité du mélange à cette température et est, dans le cas présent de -35 C. Le film A s'obtient par refroidissement de cette solution, préalablement conditionnée sous forme d'un film à 50 C à l'aide d'un tire-film d'épaisseur contrôlée de 100 plm. Le film A ainsi réalisé possède de bonnes propriétés d'élasticité et de souplesse et emprisonne correctement le Bardac . EXEMPLE 2: Préparation d'une couche A réticulée de manière réversible. On procède comme dans l'exemple 1 mais en remplaçant l'éthylène glycol par de l'eau. On dissout, sous agitation et à 60 C de la gélatine issue par traitement acide du collagène et d'indice de Bloom de 175, dans un mélange de Bardac et d'eau comprenant 10 % en masse de Bardac par rapport au gel. La solution limpide formée contient 15 % en masse en gélatine. Le film A s'obtient par refroidissement de cette solution, préalablementconditionnée sous forme d'un film à 50 C à l'aide d'un tire-film d'épaisseur contrôlée de 100 gm. Le film A ainsi réalisé possède de bonnes propriétés d'élasticité et de de souplesse et emprisonne correctement le Bardac . EXEMPLE 3: Préparation d'une couche A réticulée de manière réversible. On opère comme pour l'exemple 1, en faisant cependant varier la proportion de Bardac entre 5 et 25% par rapport au gel, les proportions relatives des autres composants restant identiques. BARDAC ETHYLENE GLYCOL GELATINE 79,16 15,84 70,87 14,13 66,66 13,33 62,5 12,5 Dans tous les cas, après filmification puis refroidissement à une température inférieure à Ttrans, on obtient un gel élastique et souple emprisonnant correctement le virucide. Ces compositions sont en accord avec les diagrammes ternaires selon les figures 5 et 6, obtenus en réalisant les mesures à 25 C. EXEMPLE 4: Préparation d'une couche A réticulée de manière réversible. On procède comme dans les exemples 1 et 3 précédents en remplaçant le Bardac par un complexe iodé de polyvinylpyrrolidone commercialisé par la société Aldrich sous la référence 86,056-5. On dissout ainsi, sous agitation et à 60 C du complexe iodé de polyvinylpyrolidone dans un mélange d'eau et de gélatine de manière à obtenir une solution comprenant 5 % en masse de complexe iodé de polyvinylpyrrolidone. La solution limpide formée contient 15 % en masse en gélatine. La température du milieu (60 C) correspond à une température supérieure à la température de transition gel-liquide, qui est déterminée par variation brusque de la viscosité du mélange à cette température et est, dans le cas présent de -35 C. Le film A se réalise lors du refroidissement de cette solution, préalablement conditionnée sous forme d'un film à 50 C à l'aide d'un tire-film d'épaisseur contrôlée de 100 gm. Le film A ainsi réalisé possède de bonnes propriétés d'élasticité et de souplesse et emprisonne correctement le virucide. EXEMPLE 5: Préparation d'une couche A réticulée de manière non réversible. Dans cet exemple, le polymère structurant c est de l'alcool polyvinylique de type Mowiol 28-99, caractérisé par une masse moléculaire de 88000 Daltons et un pourcentage d'hydrolyse de 99 %. Sa viscosité, en solution à 4 % dans l'eau et à 20 C, est de 28 mPa.s. On dissout sous agitation et à 80 C du Mowiol dans de l'eau (solvant Sa) de telle façon à obtenir une solution à 2,5 % de Mowiol. A cette solution est rajouté, sous agitation, du Triton X100 (substance chimique active x) jusqu'à obtenir une solution limpide contenant 10 % de Triton (exprimé par rapport à la solution de Mowiol ). La solution limpide obtenue se présente sous la forme d'un liquide visqueux. La solution contenant le réticulant irréversible ri se prépare en mélangeant du glutaraldéhyde dans un mélange eau: acide chlorhydrique comprenant 9 parties d'eau pour une partie d'acide molaire, de telle façon à obtenir une solution à 0,005 % en glutaraldéhyde. La préparation de la couche A se réalise par pulvérisation simultanément de 10 parties massiques de la solution contenant le Mowiol avec la 0,0475 partie massique de la solution contenant le réticulant irréversible. La couche A ainsi réalisée présente une élasticité et une souplesse acceptable. EXEMPLE 6: Préparation d'un multimatériau de 3 couches possédant une couche A réticulée de manière reversible. Cet exemple traite de la réalisation d'un matériau multicouche simple constitué d'une couche A insérée entre deux couches barrières E. On dissout, sous agitation, du polyisoprène (PI) dans du cyclohexane, de manière à obtenir une solution à 15 % en masse en PI. Une couche E d'épaisseur de 60 gm est réalisée en enduisant un support en verre d'une solution d'élastomère dans le cyclohexane à l'aide d'un tire-film à épaisseur contrôlée de 200 gim. Pour ce faire, deux étapes sont nécessaires en utilisant une solution de polyisoprène à 15% dans le cyclohexane. Sur cette couche est ajoutée, selon un procédé identique à celui décrit dans les exemples 1 et 3, une couche A de 50 gm qui contient du Bardac , de la gélatine et de l'éthylène glycol dans les proportions 0,5/2/10. Une seconde couche barrière d'élastomère E d'épaisseur 60 ltm est réalisée ensuite sur la couche A. EXEMPLE 7: Préparation d'un multimatériau de 5 couches possédant une couche A réticulée de manière réversible et une couche de collage Z. Cet exemple traite de la réalisation d'un matériau multicouche constitué d'une couche A insérée entre deux couches barrières E, l'adhésion entre les couches étant améliorée par une couche de collage Z. Comme pour l'exemple 6, une couche E d'épaisseur de 60;im est réalisée en enduisant un support en verre d'une solution d'élastomère dans le cyclohexane à l'aide d'un tire-film à épaisseur contrôlée de 200 p.m. Pour ce faire, deux étapes sont nécessaires en utilisant une solution de polyisoprène à 15 % dans le cyclohexane. Sur cette couche est rajoutée, à l'aide d'un tire-film d'épaisseur t-gm, une couche de collage composée d'un latex acrylique commercialisé par la société Rohm & Haas sous le nom PRIMAL EP 6010 K, conditionné sous forme de dispersion aqueuse avec un taux de solide de 55 %. Après évaporation de l'eau à 50 C pour la formation de la couche de collage, la couche A est appliquée à 50 C à l'aide d'un tire-film d'épaisseur 50 lim puis refroidie jusqu'à formation d'un film souple et élastique. Enfin, une couche de collage Z. d'épaisseur 50 gm, puis une couche finale d'élastomère E d'épaisseur 60 gim, sont réalisées conformément à la description ci-dessus. Le multimatériau obtenu contient 5 couches et présente une élasticité, une souplesse ainsi qu'une adhésion inter-couche acceptable. 17 2742761 EXEMPLE 8: Préparation d'un multimatériau de 3 couches possédant une couche A réticulée de manière réversible et un agent de collage y incorporé dans la couche E. Cet exemple traite de la réalisation d'un matériau multicouche constitué d'une couche A insérée entre deux couches barrières E, l'adhésion entre les couches étant améliorée par un agent de collage y introduit dans la couche E. On dissout, sous agitation, du polyisoprène (PI) dans du cyclohexane, de manière à obtenir une solution à 15 % en masse en PI. A cette solution est rajouté un copolymère di-bloc polybutadiène- bloc-polyoxyéthylène de masse moléculaire 51500 Daltons et de composition molaire de 20 % en polyoxyéthylène, de telle façon à obtenir une solution à 5 % en copolymère (exprimé en masse par rapport à la solution totale). Le film E d'épaisseur de 60.rm s'obtient comme décrit dans l'exemple 6 par évaporation du solvant à 50 C. Une couche A de 50!m puis une couche E de 60 jim sont réalisées conformément à la description de l'exemple 7 précédent. Le multimatériau contient 3 couches et présente une élasticité, une souplesse ainsi qu'une adhésion inter-couche acceptable. EXEMPLE 9: Préparation d'un multimatériau de 3 couches possédant une couche A réticulée de manière réversible et comprenant un agent de collage y incorporé dans la couche A. On procède comme dans l'exemple 8, en introduisant cependant l'agent de collage dans la couche A. On dissout, sous agitation et à 60 C, de la gélatine issue par traitement acide du collagène et d'indice de Bloom de 175, dans un mélange de Bardac et d'éthylène glycol comprenant 10 % en masse de Bardac par rapport au gel. La solution limpide formée contient 15 % en masse en gélatine. A cette solution est rajoutée un copolymère greffé comportant des chaînons polyoxyéthylène et acrylique sur une chaîne principale alkyle, commercialisé par la société Goldschmidt AG sous le nom BRINOIL LE 2362. La solution finale contient 5 % de copolymère greffé par rapport au gel. La couche A s'obtient par refroidissement de cette solution, préalablement conditionnée sous forme d'un film à 50 C à l'aide d'un tire-film d'épaisseur contrôlée de 50.m. Les couches E de 60 [tm de part et d'autres de la couche A sont réalisées de manière analogue au descriptif présenté dans l'exemple 7. EXEMPLE 10: Préparation d'un multimatériau de 6 couches possédant deux couches A comprenant deux virucides différents et réticulées de manière réversible ainsi qu'une couche de collage Z. Une couche d'élastomère E de 60 gm puis une couche de collage Z de 50 p.m sont réalisées comme dans l'exemple 7. Une première couche A de 50 gm est ensuite ajoutée conformément à l'exemple 1 en utilisant un mélange contenant du Bardac comme substance chimique active x. Une seconde couche A, également de 50 jim est réalisée conformément à l'exemple 4 en utilisant un mélange contenant du complexe iodé de polyvinylpyrrolidone comme substance chimique active x. Sur cette dernière couche A est ajouté, ensuite, une couche de collage de 50 tm puis une dernière couche d'élastomère E, comme décrit dans l'exemple 7. Le matériau multicouche ainsi obtenu présente une élasticité, une souplesse ainsi qu'une adhésion inter-couche acceptable. EXEMPLE 11: Préparation d'un multimatériau de 3 couches possédant une couche A réticulée de manière réversible et comprenant un agent de collage y incorporé dans la couche A, et réalisé selon un procédé " tout aqueux ". On procède comme pour l'exemple 9 mais en remplaçant la solution de Polyisoprène dans le cyclohexane par un latex de caoutchouc naturel prévulcanisé commercialisé sous le nom de REVULTEX LA, de taux de solide de 60,5 %. Sa viscosité à 20 C est de 70 mPa.s. Une couche E de 90 gm est réalisée en enduisant un support en verre du latex prévulcanisé à l'aide d'un tire-film à épaisseur contrôlée de 150 gm. Après évaporation de l'eau du latex d'élastomère de la couche E et d'une vulcanisation à 60 C, la couche A est appliquée conformément à la description de l'exemple 9, puis une dernière couche E est réalisée. Le matériau multicouche ainsi obtenu présente une élasticité, une souplesse ainsi qu'une adhésion inter-couche acceptable. EXEMPLE 12: Préparation d'un multimatériau de 5 couches possédant une couche A réticulée de manière réversible, comprenant une couche de collage Z, et réalisé selon un procédé tout aqueux. On procède comme pour l'exemple 11 en utilisant le latex de caoutchouc naturel prévulcanisé REVULTEX LA. Une couche E de 90 gm est réalisée en enduisant un support en verre du latex prévulcanisé à l'aide d'un tire-film à épaisseur contrôlée de 150 lim. Apres évaporation de l'eau du latex d'élastomère de la couche E et d'une vulcanisation à 60 C, une couche de collage Z de 50 gm de latex acrylique de type PRIMAL EP60-10 est appliquée conformément à la description de l'exemple 7. Une couche A de 50 gm est ensuite ajoutée conformément à l'exemple 1 en utilisant un mélange contenant du Bardac comme substance chimique active x. Enfin, une couche de collage Z, d'épaisseur 50 gm, puis une couche finale d'élastomère E d'épaisseur 90 gm, sont réalisées conformément à la description ci-dessus. Le matériau multicouche ainsi obtenu présente une élasticité, une souplesse ainsi qu'une adhésion inter-couche acceptable. REVENDICATIONS 1 ) Matériau polymérique multicouche, caractérisé en ce qu'il comprend au moins une couche A constituée d'un gel réversible ou non-réversible, en fonction de la température, et chargé en au moins une substance chimique active x et au moins une couche barrière E, comprenant un élastomère de synthèse e, la solidari- sation desdites couches entre elles étant assurée par un agent de collage polymérique y comportant à la fois au moins une séquence poly A compatible avec la couche A et au moins une séquence poly E compatible avec la couche E incorporé dans au moins l'une desdites couches A ou E et/ou par une couche de collage Z indépendante, comprenant un polymère z. 2 ) Matériau multicouche selon la revendication 1, caractérisé en ce que lorsque ladite couche A est constituée d'un gel réversible, ce dernier comprend essentiellement un polymère structurant c, au moins une substance chimique active x et un solvant sa. 3 ) Matériau multicouche selon la revendication 2, caractérisé en ce que ledit gel réversible contient en outre au moins l'un des produits suivants: un agent de collage y et un agent réticulant réversible rr. 4 ) Matériau multicouche selon l'une quelconque des revendications 1 à 3, caractérisé en ce que ledit gel réversible présente une température de transition gel-liquide (Ttrans) comprise entre 0 C et 120 C, de préférence comprise entre 20 C et 70 C. ) Matériau multicouche selon l'une quelconque des revendications 1 à 4, caractérisé en ce que le polymère structurant c de la couche A est un polymère non miscible avec l'élastomère de synthèse e, de préférence de type hydrophile et compatible avec la substance chimique active x et/ou le solvant sa. 6 ) Matériau multicouche l'une quelconque des revendications 2 à 5, caractérisé en ce que le polymère structurant c est sélectionné dans le groupe constitué par (i) les polymères non organisés à l'état solide comme les polymères de synthèse de type acrylique ou vinylique ou d'origine naturelle comme la gélatine, les gommes, les pectines et les alginates, ainsi que certains dérivés cellulosiques comme la méthyl- cellulose, l'hydroxyéthylcellulose, l'hydroxypropylcellulose et la carboxyméthylcellu- lose ou certains dérivés de l'amidon et (ii) les polymères cristallisables ou partielle- ment cristallisables. 7 ) Matériau multicouche selon l'une quelconque des revendications 3 à 6, caractérisé en ce que le réticulant rr est sélectionné dans le groupe constitué par (i) certains dérivés du bore, comme l'acide borique ou le borax, (ii) de l'aluminium, comme l'alumine hydratée ou certains hydroxydes d'aluminium, et (iii) certains métaux bivalents comme le zinc ou le calcium. 8 ) Matériau multicouche selon la revendication 1, caractérisé en ce que lorsque ladite couche A est constituée d'un gel du type non-réversible, ce dernier comprend essentiellement un polymère structurant c, un réticulant ri, au moins une substance chimique active x et un solvant Sa. 9 ) Matériau multicouche selon la revendication 8, caractérisé en ce que ledit gel non-réversible contient, en outre, un agent de collage y. ) Matériau multicouche selon la revendication 8 ou la revendica- tion 9, caractérisé en ce que ledit polymère structurant c de la couche A est sélec- tionné dans le groupe constitué par (i) les polymères d'origine naturelle comme la gélatine, les gommes, les pectines et alginates, ou certains dérivés cellulosiques comme la méthylcellulose, l'hydroxyéthylcellulose, l'hydroxypropylcellulose et la carboxyméthylcellulose ou certains dérivés de l'amidon et (ii) les polymères de synthèse comme le polyéthyleneimine, l'acide polyacrylique, l'alcool polyvinylique et ses dérivés, les poly(vinyléthers) comme le poly(vinylméthyléther). 11 ) Matériau multicouche selon la revendication 8, caractérisé en ce que le réticulant ri de la couche A est sélectionné, pour les polymères c comportant des fonctions hydroxyles, parmi les aldéhydes ou dialdéhydes à faible ou à haut poids moléculaire comme par exemple le glyoxal ou d'autres composés tels les dérivés urée formol ou mélamine formol, et pour les polymères comportant des fonctions hydro- xyles, carboxyliques ou amines, parmi des prépolymères comportant des fonctions isocyanates. 12 ) Matériau multicouche selon l'une quelconque des revendica- tions 1 à 1 1, caractérisé en ce que ladite substance chimique active x présente dans ladite couche A est sélectionnée parmi les composés étant capables de provoquer une dénaturation quasi-instantanée des protéines par simple contact, soit par réaction chimique ou par effet physicochimique comme par modification de la tension de sur- face. 13 ) Matériau multicouche selon la revendication 12, caractérisé en ce que ladite substance chimique x est sélectionnée parmi les biocides. 14 ) Matériau multicouche selon la revendication 12 ou la revendi- cation 13, caractérisé en ce que ledit biocide est sélectionné dans le groupe constitué par les ammonium quaternaires, de préférence le diméthyldidécylammonium, des biguanides, le phtalaldéhyde, des dérivés phénoliques, le formol, des tensio-actifs non ioniques comportant au moins une séquence polyoxyéthylène, l'hexamidine, des composés iodés, par exemple le complexe iodé de la polyvinylpyrolidone, des tensio- actifs non ioniques à activité virucide, les bichromates et hypochlorites de sodium et de potassium, utilisés seuls ou en mélange. ) Matériau multicouche selon la revendication 2 ou la revendi- cation 8, caractérisé en ce que le solvant sa de la couche A est sélectionné dans le groupe constitué par (i) les composés peu volatils comme les polyols, de préférence parmi l'éthylène glycol, la glycérine et plus généralement les polyéthylène glycols liquides à température ambiante et de masse moléculaire comprise entre 62 (éthylène glycol) et 750 Daltons (PEG750), (ii) l'eau et (iii) des solvants volatils tels que les alcools à faible poids moléculaire, les composés éthérés non cycliques ou cycliques comme le tétrahydrofurane, utilisés seuls ou en mélange. 16 ) Matériau multicouche selon la revendication 1, caractérisé en ce que l'agent de collage y est choisi parmi les copolymères di-blocs, de type polyA- bloc-polyE, les copolymères tri-blocs de type polyE-bloc-polyA-bloc- polyE (EAE), de type polyA-bloc-polyE-bloc-polyA (AEA), de type polyAbloc-polyE-bloc-polyF (AEF), de type polyA-bloc-polyF-bloc-polyE (AFE), et les copolymères greffés de type polyA-greffé-polyE, polyE-greffé- polyA ou de type polyA-greffé-polyE et polyF, la séquence poly F pouvant être compatible avec la couche A ou avec la couche E. 17 ) Matériau multicouche selon la revendication 16, caractérisé en ce que les séquences poly A sont choisies dans le groupe qui comprend le polyoxy- éthylène, la polyvinylpyrridine, les polyacides acryliques, le polyalcoolvinylique et la polyvinylpyrridine quaternisée et les séquences poly E sont choisies dans le groupe qui comprend les polydiènes, les polyoléfines tels que le polybutadiène, le polyiso- prène, le polybutadiène hydrogéné, le polyisoprène hydrogéné, le polystyrène, le poly-4-tertiobutylstyrène, le polyoxypropylène et le polydiméthylsiloxane. 18 ) Matériau multicouche selon l'une quelconque des revendica- tions 1 à 7, caractérisé en ce que ladite couche A de gel comprend lorsque le gel est réticulé de manière réversible: - entre 25 et 98 % de solvant sa par rapport au gel - entre 1 et 74 % de polymère structurant c par rapport au gel - entre 1 et 74 % de ladite substance chimique active x par rapport au gel et - entre 0 et 0,1 % de réticulant rr (teneur massique réticu- lant/ensemble des constituants). 19 ) Matériau multicouche selon l'une quelconque des revendica- tions 1 et 8 à 11, caractérisé en ce que ladite couche A de gel comprend lorsque le gel est réticulé de manière non réversible: - entre 25 et 98 % de solvant sa par rapport au gel - entre 1 et 74 % de polymère structurant c par rapport au gel - entre 1 et 74 % de ladite substance chimique active x par rapport au gel et - entre 0,0001 et 0,1 % de réticulant ri (teneur massique réticu- lant/ensemble des constituants). ) Matériau multicouche selon la revendication 18 ou la revendi- cation 19, caractérisé en ce que lorsque ladite couche A de gel comprend en outre un agent de collage y, les proportions massiques de ce dernier sont comprises entre 0,1 et % par rapport au gel, les proportions de solvant sa étant adaptées en conséquence. 21 ) Matériau multicouche selon l'une quelconque des revendica- tions 1 à 20, caractérisé en ce que les couches d'élastomère E comprennent un élasto- mère de synthèse e sélectionné parmi le polybutadiène, le polyisoprène, les copolymè- res SBR (Styrene Butadiene Rubber), SBS (Styrène Butadiène Styrène), SIS (Styrène Isoprène Styrène) ou SEBS (Styrène Ethylène Butylène Styrène) et éventuellement un agent de collage y, tel que défini à la revendication 16 ou à la revendication 17. 22 ) Matériau multicouche selon la revendication 1, caractérisé en ce que le polymère z de la couche de collage Z est sélectionné dans le groupe consti- tué par (i) les copolymères di-bloc, tri-bloc ou greffés selon la revendication 16 ou (ii) dans le groupe constitué par les polymères de type acrylique, vinylique comme par exemple l'acétate de vinyle ou le laurate de vinyle, les polymères dièniques compor- tant des fonctions nitriles comme le NBR (Nitryle Butadiène Styrène), les polyuré- thanes et certains polyesters ou polyamides. 23 ) Procédé de préparation d'un matériau multicouche comprenant au moins une couche A constituée d'un gel réversible, en fonction de la température, et chargé en au moins une substance chimique active x et au moins une couche barrière E, comprenant un élastomère de synthèse e, la solidarisation desdites couches entre elles étant assurée par un agent de collage polymérique y comportant à la fois au moins une séquence poly A compatible avec la couche A et au moins une séquence poly E compatible avec la couche E, incorporé dans au moins l'une desdites couches A ou E et/ou par une couche de collage Z indépendante, comprenant un polymère z, caractérisé en ce qu'il comprend: 1) la préparation d'une première couche barrière d'élastomère E, chargée ou non en agent de collage y, par dissolution d'un polymère e, tel que défini à la revendication 21 dans un solvant e, sélectionné dans le groupe constitué par (i) les hydrocarbures aromatiques, aliphatiques et alicycliques, par exemple des hydro- carbures paraffiniques, le cyclohexane, le benzène, le toluène, le xylène, la tétraline, la décaline, (ii) des coupes pétrolières, (iii) d'autres solvants plus polaires tels que des alcools à faible poids moléculaire, (iv) des composés éthérés non cycliques ou cycli- ques comme le tétrahydrofurane, (v) de l'eau, utilisés seuls ou en mélanges, étalement de ladite solution sur un support approprié et évaporation du solvant e; et éventuellement réticulation; 2) la préparation d'au moins une couche A, selon le procédé suivant lorsque le gel se forme spontanément par liaisons de type physique: - préparation d'une solution, par mélange d'au moins une substance chimique active x, éventuellement dans un solvant sa, avec un polymère structurant c, et éventuellement un agent de collage y, à une température supérieure à la température de transition Ttrans, correspondant à la transition gel-liquide, laquelle température Ttrans est comprise entre 20 C et 120 C (filmication du mélange), suivie par - étalement de ladite solution sur la couche obtenue à l'étape 1) et refroidissement jusqu'à une température inférieure à Ttrans. 3) l'étalement d'une succession de couches A et E selon un ordre désiré et séparées ou non par des couches de collage Z, lesquelles couches A et E étant préparées conformément aux étapes I1) et 2) et 4) la préparation et l'étalement d'une ultime couche barrière d'élas- tomère E chargée ou non en agent de collage y, par évaporation du solvant se ou de l'eau, cette étape étant éventuellement suivie par une étape de réticulation. 24 ) Procédé de préparation d'un matériau multicouche comprenant au moins une couche A constituée d'un gel réversible, en fonction de la température, et chargé en au moins une substance chimique active x et au moins une couche barrière E, comprenant un élastomère de synthèse e, la solidarisation desdites couches entre elles étant assurée par un agent de collage polymérique y comportant à la fois au moins une séquence poly A compatible avec la couche A et au moins une séquence poly E compatible avec la couche E, incorporé dans au moins l'une desdites couches A ou E et/ou par une couche de collage Z indépendante, comprenant un polymère z, caractérisé en ce qu'il comprend: 1) la préparation d'une première couche barrière d'élastomère E, chargée ou non en agent de collage y, par dissolution d'un polymère e, tel que défini à la revendication 21 dans un solvant Se, sélectionné dans le groupe constitué par (i) les hydrocarbures aromatiques, aliphatiques et alicycliques, par exemple des hydro- carbures paraffiniques, le cyclohexane, le benzène, le toluène, le xylène, la tétraline, la décaline, (ii) des coupes pétrolières, (iii) d'autres solvants plus polaires tels que des alcools à faible poids moléculaire, (iv) des composés éthérés non cycliques ou cycli- ques comme le tétrahydrofurane, (v) de l'eau, utilisés seuls ou en mélanges, étalement de ladite solution sur un support approprié et évaporation du solvant se; et éventuellement réticulation; 2) la préparation d'au moins une couche A, selon le procédé suivant, lorsque l'addition d'un réticulant rr est nécessaire pour la formation du gel réversible: - préparation d'une solution, par mélange d'au moins une substance chimique active x, éventuellement dans un solvant sa, avec un polymère structurant c et éventuellement un agent de collage y, à une température supérieure à la température de transition Ttrans, correspondant à la transition gel-liquide, laquelle température Ttrans est comprise entre 20 C et 120 C, - incorporation d'un réticulant rr directement dans la solution obte- nue, - étalement de ladite solution sur la couche obtenue à l'étape 1), suivie d'une filmication par refroidissement jusqu'à une température inférieure à Ttrans et initiation de la réticulation par voie photochimique et/ou thermique ou encore par contact avec un accélérateur de réticulation; 3) l'étalement d'une succession de couches A et E selon un ordre désiré et séparées ou non par des couches de collage Z, lesquelles couches A et E étant préparées conformément aux étapes 1) et 2) et 4) la préparation et l'étalement d'une ultime couche barrière d'élas- tomère E chargée ou non en agent de collage y, par évaporation du solvant se ou de l'eau, cette étape étant éventuellement suivie par une étape de réticulation. ) Procédé de préparation d'un matériau multicouche comprenant au moins une couche A constituée d'un gel réversible, en fonction de la température, et chargé en au moins une substance chimique active x et au moins une couche barrière E, comprenant un élastomère de synthèse e, la solidarisation desdites couches entre elles étant assurée par un agent de collage polymérique y comportant à la fois au moins une séquence poly A compatible avec la couche A et au moins une séquence poly E compatible avec la couche E. incorporé dans au moins l'une desdites couches A ou E et/ou par une couche de collage Z indépendante, comprenant un polymère z, caractérisé en ce qu'il comprend: 1) la préparation d'une première couche barrière d'élastomère E, chargée ou non en agent de collage y, par dissolution d'un polymère e, tel que défini à la revendication 21 dans un solvant Se, sélectionné dans le groupe constitué par (i) les hydrocarbures aromatiques, aliphatiques et alicycliques, par exemple des hydro- carbures paraffiniques, le cyclohexane, le benzène, le toluène, le xylène, la tétraline, la décaline, (ii) des coupes pétrolières, (iii) d'autres solvants plus polaires tels que des alcools à faible poids moléculaire, (iv) des composés éthérés non cycliques ou cycli- ques comme le tétrahydrofurane, (v) de l'eau, utilisés seuls ou en mélanges, étalement de ladite solution sur un support approprié et évaporation du solvant se; et éventuellement réticulation; 2) la préparation d'au moins une couche A, selon le procédé suivant, lorsque l'addition d'un réticulant rr est nécessaire pour la formation du gel réversible: - préparation d'une solution, par mélange d'au moins une substance chimique active x, éventuellement dans un solvant sa, avec un polymère structurant c et éventuellement un agent de collage y, à une température supérieure à la température de transition Ttrans, correspondant à la transition gel-liquide, laquelle température Ttrans est comprise entre 20 C et 120 C, - introduction simultanément au mélange comprenant le polymère structurant c, la substance chimique active x, le solvant sa et éventuellement l'agent de collage y, d'un réticulant rr par exemple par pulvérisation, - étalement de ladite solution sur la couche obtenue en 1) suivie d'un refroidissement et d'une réticulation rapide; 3) l'étalement d'une succession de couches A et E selon un ordre désiré et séparées ou non par des couches de collage Z, lesquelles couches A et E étant préparées conformément aux étapes 1) et 2) et 4) la préparation et l'étalement d'une ultime couche barrière d'élas- tomère E chargée ou non en agent de collage y, par évaporation du solvant se ou de l'eau, cette étape étant éventuellement suivie par une étape de réticulation. 26 ) Procédé de préparation d'un matériau multicouche comprenant au moins une couche A constituée d'un gel non-réversible, en fonction de la tempéra- ture, et chargé en au moins une substance chimique active x et au moins une couche barrière E, comprenant un élastomère de synthèse e, la solidarisation desdites couches entre elles étant assurée par un agent de collage polymérique y comportant à la fois au moins une séquence poly A compatible avec la couche A et au moins une séquence poly E compatible avec la couche E, incorporé dans au moins l'une desdites couches A ou E et/ou par une couche de collage Z indépendante, comprenant un polymère z, caractérisé en ce qu'il comprend: 1) la préparation d'une première couche barrière d'élastomère E, chargée ou non en agent de collage y, par dissolution d'un polymère e, tel que défini à la revendication 21 dans un solvant Se, sélectionné dans le groupe constitué par (i) les hydrocarbures aromatiques, aliphatiques et alicycliques, par exemple des hydro- carbures paraffiniques, le cyclohexane, le benzène, le toluène, le xylène, la tétraline, la décaline, (ii) des coupes pétrolières, (iii) d'autres solvants plus polaires tels que des alcools à faible poids moléculaire, (iv) des composés éthérés non cycliques ou cycli- ques comme le tétrahydrofurane, (v) de l'eau, utilisés seuls ou en mélanges, étalement de ladite solution sur un support approprié et évaporation du solvant Se; et éventuellement réticulation; 2) la préparation d'au moins une couche A selon le procédé suivant: préparation d'une solution par mélange d'au moins une substance chimique active x, éventuellement dans un solvant sa, avec un polymère structurant c, et éventuellement un agent de collage y, - incorporation d'un réticulant ri, directement dans ladite solution, - étalement de ladite solution sur la couche obtenue à l'étape 1) (filmication), - initiation de la réticulation par voie photochimique et/ou thermique ou encore par contact avec un accélérateur de réticulation; 3) l'étalement d'une succession de couches A et E selon un ordre désiré et séparées ou non par des couches de collage Z, lesquelles couches A et E étant préparées conformément aux étapes 1) et 2) et 4) la préparation et l'étalement d'une ultime couche barrière d'élas- tomère E chargée ou non en agent de collage y, par évaporation du solvant se ou de l'eau, cette étape étant éventuellement suivie par une étape de réticulation. 27 ) Procédé de préparation d'un matériau multicouche comprenant au moins une couche A constituée d'un gel non-réversible, en fonction de la tempéra- ture, et chargé en au moins une substance chimique active x et au moins une couche barrière E, comprenant un élastomère de synthèse e_, la solidarisation desdites couches entre elles étant assurée par un agent de collage polymérique y comportant à la fois au moins une séquence poly A compatible avec la couche A et au moins une séquence poly E compatible avec la couche E, incorporé dans au moins l'une desdites couches A ou E et/ou par une couche de collage Z indépendante, comprenant un polymère z, caractérisé en ce qu'il comprend: 1) la préparation d'une première couche barrière d'élastomère E, chargée ou non en agent de collage y, par dissolution d'un polymère e_, tel que défini à la revendication 21 dans un solvant Se, sélectionné dans le groupe constitué par (i) les hydrocarbures aromatiques, aliphatiques et alicycliques, par exemple des hydro- carbures paraffiniques, le cyclohexane, le benzène, le toluène, le xylène, la tétraline, la décaline, (ii) des coupes pétrolières, (iii) d'autres solvants plus polaires tels que des alcools à faible poids moléculaire, (iv) des composés éthérés non cycliques ou cycli- ques comme le tétrahydrofurane, (v) de l'eau, utilisés seuls ou en mélanges, étalement de ladite solution sur un support approprié et évaporation du solvant se; et éventuellement réticulation; 2) la préparation d'au moins une couche A selon le procédé suivant: préparation d'une solution par mélange d'au moins une substance chimique active x, éventuellement dans un solvant sa, avec un polymère structurant c, et éventuellement un agent de collage y, - introduction simultanément au mélange comprenant le polymère c, la substance chimique active x, le solvant sa et éventuellement l'agent de collage y, d'un réticulant ri, par exemple par pulvérisation, - étalement de ladite solution sur la couche obtenue à l'étape 1), sui- vie d'une réticulation rapide, induisant la formation du film. 3) l'étalement d'une succession de couches A et E selon un ordre désiré et séparées ou non par des couches de collage Z, lesquelles couches A et E étant préparées conformément aux étapes 1) et 2) et 4) la préparation et l'étalement d'une ultime couche barrière d'élas- tomère E chargée ou non en agent de collage y par évaporation du solvant Se ou de l'eau, cette étape étant éventuellement suivie par une étape de réticulation. 28 ) Procédé de préparation selon l'une quelconque des revendica- tions 23 à 27, caractérisé en ce que la couche de collage Z est préparée par évapora- tion du solvant sz ou de l'eau à partir d'un mélange comprenant un polymère z selon la revendication 22, en solution dans un solvant Sz, sélectionné dans le groupe qui comprend les hydrocarbures aromatiques, aliphatiques et alicycliques, les composés plus polaires comme les éthers tels le tétrahydrofurane, les alcools, ainsi que l'eau ou un mélange de polarité intermédiaire. 29 ) Procédé de préparation selon la revendication 28, caractérisé en ce que la couche de collage Z subit une réticulation initiée de manière photochimique et accélérée de façon thermique ou encore chimique. ) Applications du matériau multicouche selon l'une quelconque des revendications 1 à 22 en tant que revêtement de supports notamment en élasto- mère ou en plastique ou de surmoulage d'un joint frottant. 31 ) Gant, caractérisé en ce qu'il est revêtu d'un matériau multi- couche selon l'une quelconque des revendications 1 à 22. 32 ) Doigtier, caractérisé en ce qu'il est revêtu d'un matériau multi- couche selon l'une quelconque des revendications 1 à 22. 33 ) Préservatif, caractérisé en ce qu'il est revêtu d'un matériau multicouche selon l'une quelconque des revendications 1 à 22.